(57)【要約】【課題】耐熱性に優れるのみならず、耐電圧性にも優れた非水電解質二次電池を実現する。【解決手段】正極と、負極と、該正極および該負極の間に配置され、セルロース繊維不織布からなるセパレータとを備えた非水電解質二次電池であって、前記正極および前記負極と前記セパレータとの間の少なくとも１つにフッ素樹脂からなるフッ素樹脂材が配置され、前記フッ素樹脂がフッ化ビニリデンと該フッ化ビニリデン以外のフッ素原子含有単量体との共重合体を５０〜１００質量％含有し、前記フッ素樹脂材の厚さが０．１μｍ以上、１μｍ未満であることを特徴とする。【選択図】なし【特許請求の範囲】
【請求項１】
正極と、負極と、該正極および該負極の間に配置され、セルロース繊維不織布からなるセパレータとを備えた非水電解質二次電池であって、
前記正極および前記負極と前記セパレータとの間の少なくとも１つにフッ素樹脂からなるフッ素樹脂材が配置され、
前記フッ素樹脂がフッ化ビニリデンと該フッ化ビニリデン以外のフッ素原子含有単量体との共重合体を５０〜１００質量％含有し、
前記フッ素樹脂材の厚さが０．１μｍ以上、１μｍ未満であることを特徴とする非水電解質二次電池。
【請求項２】
請求項１において、
前記フッ素樹脂材が、前記正極と前記セパレータとの間に配置されていることを特徴とする非水電解質二次電池。
【請求項３】
請求項２において、
前記フッ素樹脂材が、前記セルロース繊維不織布の前記正極側の側面に積層されたコーティング層であることを特徴とする非水電解質二次電池。
【請求項４】
請求項２において、
前記フッ素樹脂材が、前記正極の前記セパレータ側の側面に積層されたコーティング層であることを特徴とする非水電解質二次電池。
【請求項５】
請求項１〜４のいずれか１項において、
前記フッ素樹脂が、極性基を有することを特徴とする非水電解質二次電池。
【請求項６】
請求項５において、
前記極性基が、カルボキシル基であることを特徴とする非水電解質二次電池。
【請求項７】
請求項１〜６のいずれか１項において、
前記セルロース繊維不織布が、平均繊維径１μｍ以下のセルロース繊維を９０質量％以上含有することを特徴とする非水電解質二次電池。
【請求項８】
請求項１〜７のいずれか１項において、
前記セパレータの透気度が、５０秒／１００ｍｌ以上、５００秒／１００ｍｌ以下であることを特徴とする非水電解質二次電池。
【請求項９】
請求項１〜８のいずれか１項において、
前記セルロース繊維不織布の厚さが、５μｍ以上、３０μｍ以下であることを特徴とする非水電解質二次電池。
【請求項１０】
正極と、負極と、該正極および該負極の間に配置され、セルロース繊維不織布からなるセパレータとを備えた非水電解質二次電池を製造する方法であって、
前記正極および前記負極を形成する電極形成工程と、
セルロース繊維と水溶性開孔剤とを含む成膜液を用いてセルロース繊維不織布を形成する不織布形成工程と、
フッ素樹脂を含有するフッ素樹脂溶液を用いてフッ素樹脂材を形成するフッ素樹脂材形成工程と
を備え、
前記フッ素樹脂材形成工程において、前記フッ素樹脂として、フッ化ビニリデンと該フッ化ビニリデン以外のフッ素原子含有単量体との共重合体を５０〜１００質量％を含有するフッ素樹脂を用いてフッ素樹脂材を形成し、
前記フッ素樹脂材の厚さを０．１μｍ以上、１μｍ未満に調整することを特徴とする非水電解質二次電池の製造方法。
【請求項１１】
請求項１０において、
前記フッ素樹脂材形成工程では、前記セルロース繊維不織布の少なくとも一側面に前記フッ素樹脂溶液によりフッ素樹脂材としてのコーティング層を積層することを特徴とする非水電解質二次電池の製造方法。
【請求項１２】
請求項１０において、
前記フッ素樹脂材形成工程では、前記正極の一側面に前記フッ素樹脂溶液によりフッ素樹脂材としてのコーティング層を積層することを特徴とする非水電解質二次電池の製造方法。
【発明の詳細な説明】
【技術分野】
【０００１】
本発明は、非水電解質二次電池およびその製造方法に関する。
【背景技術】
【０００２】
二次電池は、モバイル電子機器、電気自動車、ハイブリッド自動車などの広範囲で使用されており、中でもリチウムイオン二次電池などの非水電解質二次電池は、高エネルギー密度を有することから、開発が盛んに行なわれている。今後の市場動向としてもさらなる高性能化、高エネルギー化、大容量化、高信頼性などへの期待は大きく、特にそれに伴う安全性については重要な課題となっている。
【０００３】
現在、非水電解質二次電池のセパレータとしては、安価で化学的に安定であり、機械特性に優れるポリエチレンやポリプロピレンなどのポリオレフィンからなる多孔質膜が広く用いられている。
【０００４】
しかし、自動車用途の場合には、セパレータに２００℃以上の耐熱性が要求される場合があり、ポリオレフィン系のセパレータの使用は困難である。
【０００５】
そのため、近年、耐熱性の高い材料をセパレータに使用することが検討されており、特に、セルロースは、３００℃程度まで熱的に安定であり、再生産可能な木材由来の材料であるため、注目されている。
【０００６】
しかし、その反面、セルロースは、分子内に多数の水酸基を保有しており、高電圧化（≧４．２Ｖ）に対して耐電圧が不十分である、すなわち高電圧の負荷がかかると酸化反応によりセルロースが変性し、それに伴い電池寿命や物理強度が低下して短絡するという問題がある。
【０００７】
ところで、近年、セパレータの表面を他材料でコーティングする技術が注目されている。この種のセパレータとしては、例えば、不織布などの多孔質基材上に無機粒子および有機バインダーの混合物でコーティング層を形成したものが開示されている（例えば、特許文献１および特許文献２参照）。
【０００８】
また、セルロース繊維表面を他材料でコーティングしたセパレータとしては、例えば、セルロースを含有する繊維層上にポリオレフィン製多孔質膜層を積層したものが開示されている（例えば、特許文献３参照）。
【０００９】
一方、セルロース自体の表面改質例としては、例えば、シランカップリング剤を使用したものがある（例えば、非特許文献１および非特許文献２参照）。
【先行技術文献】
【特許文献】
【００１０】
【特許文献１】特表２０１３−５４１１２８号公報
【特許文献２】特許第６０６７０４２号公報
【特許文献３】特開２０１１−０３５３７３号公報
【非特許文献】
【００１１】
【非特許文献１】Int. J. Adhes. Adhes.,2004, 24, 43
【非特許文献２】J. Mater. Chem., 2011,21, 9356
【発明の概要】
【発明が解決しようとする課題】
【００１２】
しかし、特許文献１および特許文献２に示されるセパレータは、耐熱性の向上を目的としたものであり、同時に耐電圧性を向上させるものではない。また、特許文献３に示されるセパレータは、不織布に単にシャットダウン機能を付与したものであり、同時に耐電圧性を向上させるものではない。
【００１３】
さらに、非特許文献１および非特許文献２に示される技術は、セルロース不織布の強度を向上させる目的のものであり、セルロースの水酸基に作用するものではあるが、シランカップリング剤に由来するシロキサン結合が電解液の分解によって生じるフッ化水素により分解されるおそれがある。
【００１４】
本発明は、かかる点に鑑みてなされたものであり、その目的とするところは、耐熱性に優れるのみならず、耐電圧性にも優れた非水電解質二次電池を実現することにある。
【課題を解決するための手段】
【００１５】
上記の目的を達成するために、本発明の非水電解質二次電池は、正極と、負極と、該正極および該負極の間に配置され、セルロース繊維不織布からなるセパレータとを備えた非水電解質二次電池であって、前記正極および前記負極と前記セパレータとの間の少なくとも１つにフッ素樹脂からなるフッ素樹脂材が配置され、前記フッ素樹脂がフッ化ビニリデンと該フッ化ビニリデン以外のフッ素原子含有単量体との共重合体を５０〜１００質量％含有し、前記フッ素樹脂材の厚さが０．１μｍ以上、１μｍ未満であることを特徴とする。
【００１６】
前記フッ素樹脂材は、前記正極と前記セパレータとの間に配置されていることが好ましい。
【００１７】
前記フッ素樹脂材は、前記セルロース繊維不織布の前記正極側の側面に積層されたコーティング層であることが好ましい。
【００１８】
前記フッ素樹脂材は、前記正極の前記セパレータ側の側面に積層されたコーティング層であることが好ましい。
【００１９】
前記フッ素樹脂は、極性基を有することが好ましい。
【００２０】
前記極性基は、カルボキシル基であることが好ましい。
【００２１】
前記セルロース繊維不織布は、平均繊維径１μｍ以下のセルロース繊維を９０質量％以上含有することが好ましい。
【００２２】
前記セパレータの透気度は、５０秒／１００ｍｌ以上、５００秒／１００ｍｌ以下であることが好ましい。
【００２３】
前記セルロース繊維不織布の厚さは、５μｍ以上、３０μｍ以下であることが好ましい。
【００２４】
また、本発明の非水電解質二次電池の製造方法は、正極と、負極と、該正極および該負極の間に配置され、セルロース繊維不織布からなるセパレータとを備えた非水電解質二次電池を製造する方法であって、前記正極および前記負極を形成する電極形成工程と、セルロース繊維と水溶性開孔剤とを含む成膜液を用いてセルロース繊維不織布を形成する不織布形成工程と、フッ素樹脂を含有するフッ素樹脂溶液を用いてフッ素樹脂材を形成するフッ素樹脂材形成工程とを備え、前記フッ素樹脂材形成工程において、前記フッ素樹脂として、フッ化ビニリデンと該フッ化ビニリデン以外のフッ素原子含有単量体との共重合体を５０〜１００質量％を含有するフッ素樹脂を用いてフッ素樹脂材を形成し、前記フッ素樹脂材の厚さを０．１μｍ以上、１μｍ未満に調整することを特徴とする。
【００２５】
前記フッ素樹脂材形成工程では、前記セルロース繊維不織布の少なくとも一側面に前記フッ素樹脂溶液によりフッ素樹脂材としてのコーティング層を積層することが好ましい。
【００２６】
前記フッ素樹脂材形成工程では、前記正極の一側面に前記フッ素樹脂溶液によりフッ素樹脂材としてのコーティング層を積層することが好ましい。
【発明の効果】
【００２７】
本発明によれば、耐熱性に優れるのみならず、耐電圧性にも優れた非水電解質二次電池を実現することができる。
【発明を実施するための形態】
【００２８】
以下、本発明の実施形態を詳細に説明する。以下の好ましい実施形態の説明は、本質的に例示に過ぎず、本発明、その適用物あるいはその用途を制限することを意図するものでは全くない。
【００２９】
（実施形態１）
本実施形態に係る非水電解質二次電池は、正極と、負極と、該正極および該負極の間に配置され、セルロース繊維不織布からなるセパレータとを備える。
【００３０】
＜正極＞
前記正極は、非水電解質二次電池の正極として一般に用いられる正極活物質を用いて形成することができる。正極活物質としては、例えば、コバルト酸リチウム、ニッケル酸リチウム、ニッケルコバルト酸リチウム、ニッケルコバルトアルミニウム酸リチウム、ニッケルコバルトマンガン酸リチウム、マンガン酸リチウム、リン酸鉄リチウムなどのリチウム塩、硫化ニッケル、硫化銅、硫黄、酸化鉄、酸化バナジウムなどが挙げられるが、本発明はかかる例示のみに限定されるものではない。これらの正極活物質は、それぞれ単独で用いてもよく、２種類以上を併用してもよい。
【００３１】
＜負極＞
前記負極は、非水電解質二次電池の負極として一般に用いられる負極活物質を用いて形成することができる。負極活物質としては、例えば、金属活物質、カーボン活物質などが挙げられる。金属活物質としては、例えば、リチウム、インジウム、アルミニウム、スズ、ケイ素などの金属やこれらの合金などが挙げられるが、本発明はかかる例示のみに限定されるものではない。また、カーボン活物質としては、例えば、人造黒鉛、黒鉛炭素繊維、樹脂焼成炭素、熱分解気相成長炭素、コークス、メソカーボンマイクロビーズ、フルフリルアルコール樹脂焼成炭素、ポリアセン、ピッチ系炭素繊維、気相成長炭素繊維、天然黒鉛、難黒鉛化性炭素などが挙げられるが、本発明はかかる例示のみに限定されるものではない。これらの負極活物質は、それぞれ単独で用いてもよく、２種類以上を併用してもよい。
【００３２】
＜セパレータ＞
（セルロース繊維不織布）
本実施形態では、前記正極および前記負極の間に配置されるセパレータを構成する材料として、セルロース繊維不織布が使用される。このように、本実施形態に係る非水電解質二次電池は、セルロース繊維不織布からなるセパレータが使用されているので、耐熱性に優れる。
【００３３】
なお、本明細書において、「耐熱性に優れる」とは、２００℃以上、好ましくは３００℃以上の温度に対して、熱的に安定であることを意味する。
【００３４】
前記セルロース繊維不織布の厚さは、絶縁性を保持する観点から、好ましくは５μｍ以上、より好ましくは１０μｍ以上であり、電池のエネルギー密度を向上させる観点から、好ましくは３０μｍ以下、より好ましくは２０μｍ以下である。
【００３５】
前記セルロース繊維不織布は、例えば、セルロース繊維と水溶性開孔剤とを含む成膜液を用いて形成することができる。
【００３６】
（セルロース繊維）
前記セルロース繊維の原料となるセルロースは、特に限定されるものではなく、例えば、植物、動物、バクテリア産生ゲルなどの生合成から単離して精製した天然セルロースを使用することができる。より具体的には、例えば、針葉樹系パルプ、広葉樹系パルプ、コットンリンターのような綿系パルプ、麦わらパルプやバガスパルプなどの非木材系パルプ、バクテリアセルロースやホヤから単離されるセルロース、海草から単離させるセルロースなどを挙げることができる。
【００３７】
前記セルロース繊維は、平均繊維径が、３ｎｍ〜３００ｎｍ程度であることが好ましい。平均繊維径が３ｎｍ以下の場合は、セパレータのイオン電導性が不十分となるおそれがある。また、平均繊維径が１μｍよりも大きい繊維をできるだけ含まないことが好ましい。具体的には、平均繊維径が１μｍ以下の繊維の割合が９０質量％以上であることが好ましく、９５質量％以上であることがより好ましい。さらに平均繊維径が５００ｎｍ以下の繊維の割合が８０質量％以上であることが好ましい。平均繊維径が大きい繊維の割合を少なくすることにより、成膜の際にセパレータとしての厚さ、細孔径、および透気度などの制御が容易となる。
【００３８】
なお、平均繊維径は、セパレータの状態のものを、または微細セルロースファイバーの希薄溶液をキャスト成膜し乾固させたものを、透過型電子顕微鏡や走査型電子顕微鏡により観察して測定することができる。０．１〜２重量％未満の微細セルロースファイバー水分散物の粘度（Ｅ型またはＢ型粘度計）、引張強度、および多孔質膜の比表面積を総合的に評価することにより、平均繊維径が１μｍ未満の繊維の割合を求めることができる（例えば、国際公開２０１３／０５４８８４号を参照）。
【００３９】
（水溶性開孔剤）
前記成膜液の原料として前記セルロース繊維と共に用いられる前記水溶性開孔剤は、成膜液を乾燥させるなど、水溶性開孔剤を除去することにより、成膜液を乾燥させた膜において多数の開孔部を形成するものである。
【００４０】
前記水溶性開孔剤としては、既知の水溶性有機溶媒を使用することができ、例えば、１，５−ペンタンジオール、１−メチルアミノ−２，３−プロパンジオールなどの高級アルコール類；イプロシンカプロラクトン、α−アセチル−γ−ブチルラクトンなどのラクトン類；ジエチレングリコール、１，３−ブチレングリコール、プロピレングリコールなどのグリコール類；トリエチレングリコールジメチルエーテル、トリプロピレングリコールジメチルエーテル、ジエチレングリコールモノブチルエーテル、トリエチレングリコールモノメチルエーテル、トリエチレングリコールブチルメチルエーテル、テトラエチレングリコールジメチルエーテル、ジエチレングリコールモノエチルエーテルアセテート、ジエチレングリコールモノエチルエーテル、トリエチレングリコールモノブチルエーテル、テトラエチレングリコールモノブチルエーテル、ジプロピレングリコールモノメチルエーテル、ジエチレングリコールモノメチルエーテル、ジエチレングリコールモノイソプロピルエーテル、エチレングリコールモノイソブチルエーテル、トリプロピレングリコールモノメチルエーテル、ジエチレングリコールメチルエチルエーテル、ジエチレングリコールジエチルエーテルなどのグリコールエーテル類；グリセリン、炭酸プロピレン、Ｎ-メチルピロリドンなどが挙げられるが、本発明はかかる例示のみに限定されるものではない。これらの水溶性開孔剤は、それぞれ単独で用いてもよく、２種類以上を併用してもよい。これらの水溶性開孔剤のなかでは、電解液溶媒として使用され、残留しても影響の少ない、炭酸プロピレンが好ましい。
【００４１】
前記成膜液における前記水溶性開孔剤の含有量は、必要とする膜の特性などに応じて調整することができるが、セパレータとして必要な開孔を確保する観点から、前記セルロース繊維１００質量部に対して５質量部以上が好ましく、１００質量部以上がより好ましく、また３０００質量部以下が好ましく、１０００質量部以下がより好ましい。
【００４２】
（その他の成分）
前記成膜液の原料には、本発明の効果を阻害しない範囲内で、その他の成分として、バインダー成分、添加剤などを適宜添加することができる。
【００４３】
前記成膜液の原料には、前記バインダー成分として、水に溶解または水に分散可能なポリマーが添加されていることが好ましい。このようなポリマーの水への溶解性は温度および濃度に依存するが、例えばポリマー粉末を水に加えて攪拌した場合、水に一部が溶解する条件であれば、ポリマー粉末表面が水に溶解してポリマー粉末が水に分散した状態になる。このようなポリマーを使用することにより、セルロース繊維不織布の強度を向上させることができる。
【００４４】
前記ポリマーとしては、例えば、ウレタン樹脂、アクリル樹脂、フェノール樹脂、ポリエステル樹脂、エポキシ樹脂、ポリスチレン樹脂、ポリビニルアルコール、ポリエチレン樹脂、ポリアクリルアミド樹脂およびこれらの変性体などが挙げられるが、本発明はかかる例示のみに限定されるものではない。これらのポリマーは、それぞれ単独で用いてもよく、２種類以上を併用してもよい。これらのポリマーのなかでは、セルロース繊維と多数の水素結合を形成できるという観点から、ポリビニルアルコールが好ましい。
【００４５】
前記ポリビニルアルコールは、重合度、けん化度、変性基ともに特に限定しないが、セルロース繊維とより多くの水素結合を形成できるという観点から、高重合度および高けん化度が好ましい。具体的には重合度は１０００以上、けん化度は８５％以上が好ましい。
【００４６】
前記成膜液における前記バインダーの含有量は、前記セルロース繊維に対して０．１質量％以上５０質量％以下であることが好ましい。バインダーが０．１質量％未満であると、セパレータの機械的強度（破断伸率）が不足して脆くなってしまうおそれがある。バインダーが４０質量％よりも多いと、セパレータの孔が塞がれてイオン電導性が低下するおそれがある。
【００４７】
なお、破断伸率の指標としては破断伸度が挙げられるが、破断伸度とは、ＪＩＳ  Ｋ７１２７に準拠して測定された値のことをいう。
【００４８】
前記添加剤としては、例えば、イソシアネート化合物、エポキシ化合物、カルボジイミド化合物、シラノール化合物、オキサゾリン化合物、アミン化合物、金属アルコキシドおよびその加水分解物などの水酸基またはカルボキシル基と反応し得る架橋剤、消泡剤、レベリング剤、無機フィラー、可塑剤、分散剤、その他の添加剤などが挙げられるが、本発明はかかる例示のみに限定されるものではない。これらの添加剤は、それぞれ単独で用いてもよく、２種以上を併用してもよい。
【００４９】
（セパレータの透気度）
以上のようにして得られるセパレータの透気度は、電池としての特性を担保する観点から、５０秒／１００ｍｌ以上、５００秒／１００ｍｌ以下であることが好ましい。透気度が５０秒／１００ｍｌよりも小さい場合は、セパレータの孔径サイズが大きくなるため、不活性リチウムによって短絡するおそれがあり、５００秒／１００ｍｌよりも大きい場合は、イオン伝導度が低下する場合があるためである。
【００５０】
なお、本明細書において、「透気度」とは、ＪＩＳ  Ｐ８１１７に準拠して測定された値のことをいう。
【００５１】
＜フッ素樹脂材＞
本実施形態では、発明の特徴として、前記正極および前記負極と前記セパレータとの間の少なくとも１つに、後述するフッ素樹脂からなる、厚さが０．１μｍ以上、１μｍ未満のフッ素樹脂材が配置される。このように、本実施形態に係る非水電解質二次電池は、所定の位置に、特定のフッ素樹脂からなる、特定の厚さのフッ素樹脂材が配置されているので、耐電圧性に優れる。
【００５２】
なお、本明細書において、「耐電圧性に優れる」とは、４．２Ｖ以上の高電圧の負荷に対して、電気化学的に安定であることを意味する。
【００５３】
前記フッ素樹脂材は、前記正極および前記負極と前記セパレータとの間の少なくとも１つに配置される、すなわち正極とセパレータとの間、および／または負極とセパレータとの間に配置される。これらのなかでは、高電圧負荷に対して正極の酸化を防止して電気化学的安定性を向上させる（耐電圧性を向上させる）観点から、正極とセパレータとの間に配置されることが好ましく、透気度の上昇を抑制するとともに、非水電解質二次電池の薄型化およびコスト削減の観点から、正極とセパレータとの間のみに配置されることがより好ましい。
【００５４】
また、前記正極と前記セパレータとの間に配置されるフッ素樹脂材は、具体的には、生産性および厚さの調整などの加工性を向上させる観点から、セルロース繊維不織布（セパレータ）の正極側の側面に積層されたコーティング層、および正極のセパレータ側の側面に積層されたコーティング層であることが好ましく、セルロース繊維不織布の正極側の側面に積層されたコーティング層であることがより好ましい。
【００５５】
前記フッ素樹脂材および前記コーティング層（各フッ素樹脂材および各コーティング層）の厚さは、０．１μｍ以上、１μｍ未満である。このように、本実施形態に係る非水電解質二次電池は、各フッ素樹脂材および各コーティング層の厚さが特定の厚さであるので、透気度の上昇を抑制して、電極間におけるリチウムイオンの移動の阻害を防止することができ、良好な電池性能（サイクル特性）を実現することができる。
【００５６】
前記フッ素樹脂材または前記コーティング層の厚さは、耐電圧性を向上させる観点から、０．１μｍ以上、好ましくは０．２μｍ以上、より好ましくは０．３μｍ以上であり、透気度の上昇を抑制して良好な電池性能を実現する観点から、１μｍ未満である。
【００５７】
（フッ素樹脂）
前記フッ素樹脂材および前記コーティング層の原料として用いられるフッ素樹脂は、フッ化ビニリデンと該フッ化ビニリデン以外のフッ素原子含有単量体との共重合体（以下、「フッ化ビニリデン系共重合体」ともいう）を５０〜１００質量％含有する。
【００５８】
このように、本実施形態に係る非水電解質二次電池は、前記フッ素樹脂として、その原料にフッ化ビニリデンを必須成分として含有する前記フッ化ビニリデン系共重合体を５０〜１００質量％含有するので、電解液との親和性（濡れ性）および耐酸化性に優れる。
【００５９】
また、前記フッ化ビニリデン系共重合体は、フッ化ビニリデンと該フッ化ビニリデン以外のフッ素原子含有単量体との共重合体であるため、フッ化ビニリデンの単独重合体（ポリフッ化ビニリデン）と対比して、脱ＨＦが起こりにくく、高電圧化に対してより電気化学的に安定であり、より耐電圧性に優れ、良好な電池性能を実現することができる。
【００６０】
前記フッ化ビニリデン以外のフッ素原子含有単量体としては、例えば、トリフルオロエチレン、クロロトリフルオロエチレン、テトラフルオロエチレン、ヘキサフルオロプロピレン、およびフルオロアルキルビニルエーテルなどが挙げられるが、本発明はかかる例示のみに限定されるものではない。これらのフッ化ビニリデン以外のフッ素原子含有単量体は、それぞれ単独で用いてもよく、２種類以上を併用してもよい。これらのフッ化ビニリデン以外のフッ素原子含有単量体のなかでは、耐酸化性を向上させる観点から、ヘキサフルオロプロピレンが好ましい。
【００６１】
したがって、前記フッ化ビニリデン系共重合体としては、例えば、フッ化ビニリデン／トリフルオロエチレン共重合体、フッ化ビニリデン／クロロトリフルオロエチレン共重合体、フッ化ビニリデン／テトラフルオロエチレン共重合体、フッ化ビニリデン／ヘキサフルオロプロピレン共重合体、フッ化ビニリデン／フルオロアルキルビニルエーテル共重合体などが挙げられるが、本発明はかかる例示のみに限定されるものではない。これらの共重合体は、それぞれ単独で用いてもよく、２種類以上を併用してもよい。これらの共重合体のなかでは、耐酸化性を向上させる観点から、フッ化ビニリデン／ヘキサフルオロプロピレン共重合体が好ましい。
【００６２】
フッ化ビニリデンと該フッ化ビニリデン以外のフッ素原子含有単量体とのｍｏｌ比（フッ化ビニリデン／フッ化ビニリデン以外のフッ素原子含有単量体）は、耐電圧性を向上させる観点から、好ましくは７０／３０〜９９．９／０．１、より好ましくは８０／２０〜９９．５／０．５である。
【００６３】
前記フッ化ビニリデン系共重合体の重量平均分子量は、セルロース繊維不織布に対する密着性を向上させる観点から、好ましくは１０００以上、１０００万以下、より好ましくは５０００以上、５００万以下、さらに好ましくは１万以上、３００万以下である。
【００６４】
なお、本明細書において、前記フッ化ビニリデン系共重合体の重量平均分子量は、ゲルパーミエイションクロマトグラフィー（ＧＰＣ）を用いて測定された重量平均分子量（ポリスチレン換算）を意味する。
【００６５】
また、前記フッ化ビニリデン系共重合体は、前記フッ素樹脂材が前記セルロース繊維不織布上または前記正極上に積層されたコーティング層である場合、該コーティング層のセルロース繊維不織布および正極に対する密着性を向上させる観点から、極性基を有することが好ましい。セルロース繊維不織布および正極の表面は親水性であるため、フッ化ビニリデン系共重合体が、その表面に極性基を有する場合には、セルロース繊維不織布および正極と強固に密着でき、剥離を防止することができる。
【００６６】
前記極性基は、炭素原子と異なった電気陰性度をもつ原子を含む基を意味し、例えば、ハロゲン類、水酸基（−ＯＨ）、アミノ基（−ＮＨ２）、ニトロ基（−ＮＯ２）、カルボキシル基（−ＣＯＯＨ）、ホルミル基（−ＣＨＯ）、アルコキシ基（−ＯＲ）、エステル基（−ＣＯＯＲ）、ニトリル基（−ＣＮ）などが挙げられるが、本発明はかかる例示のみに限定されるものではない。これらの極性基は、それぞれ単独で１個以上を有していてもよく、２種類以上を有していてもよい。これらの極性基のなかでは、セルロースと水素結合を形成可能、かつ耐酸化性を向上させる観点から、カルボキシル基が好ましい。
【００６７】
前記極性基を有するフッ化ビニリデン系共重合体は、例えば、フッ化ビニリデンと、該フッ化ビニリデン以外のフッ素原子含有単量体と、前記極性基を有する単量体と、必要に応じて他の単量体とを含有する単量体成分を乳化重合、溶液重合、懸濁重合などの一般に使用される方法で共重合することにより、調製することができる。
【００６８】
前記極性基を有する単量体としては、例えば、ハロゲン原子含有単量体、水酸基含有単量体、アミノ基含有単量体、ニトロ基含有単量体、カルボキシル基含有単量体、ホルミル基含有単量体、アルコキシ基含有単量体、エステル基含有単量体、ニトリル基含有単量体などが挙げられるが、本発明はかかる例示のみに限定されるものではない。これらの極性基を有する単量体は、それぞれ単独で用いてもよく、２種類以上を併用してもよい。これらの極性基を有する単量体のなかでは、セルロースと水素結合を形成可能、かつ耐酸化性を向上させる観点から、カルボキシル基含有単量体が好ましい。
【００６９】
前記カルボキシル基含有単量体としては、例えば、（メタ）アクリル酸、フラン酸、クロトン酸などの不飽和モノカルボン酸；イタコン酸、マレイン酸、フマル酸、シトラコン酸などの不飽和ジカルボン酸またはこれらの無水物およびそれらのモノエステルなどが挙げられるが、本発明はかかる例示のみに限定されるものではない。
【００７０】
なお、本明細書において、「（メタ）アクリル酸」は、アクリル酸またはメタクリル酸を意味し、アクリル酸およびメタクリル酸は、それぞれ単独で用いてもよく、２種類以上を併用してもよい。また、（メタ）アクリロニトリルは、アクリロニトリルまたはメタクリロニトリルを意味し、アクリロニトリルおよびメタクリロニトリルは、それぞれ単独で用いてもよく、２種類以上を併用してもよい。
【００７１】
前記他の単量体としては、フッ化ビニリデンと共重合可能な単量体であり、例えば、エチレン、クロロエチレン、トリクロロエチレン、塩化ビニル、プロピレン、（メタ）アクリル酸アルキル、およびスチレン、酢酸ビニル、（メタ）アクリロニトリルなどが挙げられるが、本発明はかかる例示のみに限定されるものではない。これらの他の単量体は、それぞれ単独で用いてもよく、２種類以上を併用してもよい。
【００７２】
前記フッ化ビニリデン系共重合体の原料として用いられる単量体成分におけるフッ化ビニリデンの含有率は、電解液との親和性（濡れ性）および耐酸化性を向上させる観点から、好ましくは５０〜９５質量％、より好ましくは６０〜９０質量％、さらに好ましくは７０〜８５質量％である。
【００７３】
前記フッ化ビニリデン系共重合体の原料として用いられる単量体成分におけるフッ化ビニリデン以外のフッ素原子含有単量体の含有率は、高電圧化に対して電気化学的安定性および耐電圧性を向上させる観点から、好ましくは１〜５０質量％、より好ましくは５〜３５質量％、さらに好ましくは１０〜２５質量％である。
【００７４】
前記フッ化ビニリデン系共重合体の原料として用いられる単量体成分における極性基を有する単量体の含有率は、前記セルロース繊維不織布および前記正極に対する密着性を向上させる観点から、好ましくは０〜１０質量％、より好ましくは１〜８質量％、さらに好ましくは１〜５質量％である。
【００７５】
前記極性基を有するフッ化ビニリデン系共重合体は、商業的に容易に入手することができるものであり、ジカルボン酸変性フッ化ビニリデン／ヘキサフルオロプロピレン共重合体（カルボキシル基を有するフッ化ビニリデン系共重合体）としては、例えば、（株）クレハ製、商品名：ＫＦポリマー（登録商標）Ｗ＃９３００；モノカルボン酸変性フッ化ビニリデン／ヘキサフルオロプロピレン共重合体（カルボキシル基を有するフッ化ビニリデン系共重合体）としては、例えば、（株）クレハ製、商品名：ＫＦポリマー（登録商標）Ｗ＃９７００などが挙げられるが、本発明はかかる例示のみに限定されるものではない。これらのフッ化ビニリデン系共重合体は、それぞれ単独で用いてもよく、２種類以上を併用してもよい。
【００７６】
前記フッ素樹脂は、前記フッ化ビニリデン系共重合体を５０〜１００質量％含有するが、本発明の効果を阻害しない範囲内で、その他の樹脂を含有するものであってもよく、その他の樹脂を含有せずにフッ化ビニリデン系共重合体を１００質量％含有するもの、すなわちフッ化ビニリデン系共重合体のみからなるものであってもよい。これらのフッ素樹脂のなかでは、耐電圧性および耐熱性を向上させる観点から、フッ化ビニリデン系共重合体のみからなるものが好ましい。
【００７７】
前記その他の樹脂としては、例えば、ポリエチレン系樹脂、ポリプロピレン系樹脂などのポリオレフィン系樹脂；フッ化ビニリデンの単独重合体（ポリフッ化ビニリデン）などが挙げられるが、本発明はかかる例示のみに限定されるものではない。
【００７８】
前記フッ素樹脂における前記フッ化ビニリデン系共重合体の含有率は、耐電圧性および耐熱性を向上させる観点から、５０質量％以上、好ましくは７０質量％以上、より好ましくは８０質量％以上、さらに好ましくは９０質量％以上、特に好ましくはその上限値の１００質量％である。
【００７９】
＜非水電解質二次電池の製造方法＞
次に、本実施形態に係る非水電解質二次電池の製造方法を説明する。この製造方法は、正極と、負極と、該正極および該負極の間に配置され、セルロース繊維不織布からなるセパレータとを備えた非水電解質二次電池を製造する方法であり、前記正極および前記負極を形成する電極形成工程と、セルロース繊維と水溶性開孔剤とを含む成膜液を用いてセルロース繊維不織布を形成する不織布形成工程と、フッ素樹脂を含有するフッ素樹脂溶液を用いてフッ素樹脂材を形成するフッ素樹脂材形成工程とを備える。
【００８０】
＜電極形成工程＞
例えば負極に関して説明すると、天然黒鉛若しくは人造黒鉛、或いはそれらが混合された電極活物質と、スチレン−ブタジエン共重合体ラテックスの電極バインダーと、電子伝導性を補助する導電助剤と、これらの物質の水に対する分散性を向上させるカルボキシメチルセルロースのナトリウム塩と、を水溶媒に分散させた合剤スラリーを準備する。この合剤スラリーを集電箔である銅箔上にアプリケータなどで塗布する工程と、恒温機で水溶媒を乾燥させる乾燥工程により活物質層が形成される。ここでは、負極の例を説明したが、電極活物質は正極または負極のいずれでも構わない。電極活物質層の厚みは特に限定されない。また、電極活物質層の上に多孔質絶縁層を設置したものを用いてもよい。
【００８１】
＜不織布形成工程＞
次に、前記セルロース繊維と前記水溶性開孔剤とを含む成膜液を用いてセルロース繊維不織布を形成する不織布形成工程について説明する。
【００８２】
（成膜液の調製工程）
まず、所定濃度の前記セルロース繊維の水懸濁液を調製する。なお、溶液中のセルロース繊維の濃度は、成膜の方法によって、適宜、調整すればよい。また、溶液の溶媒は、取り扱いの観点およびコスト削減の観点から水が好ましいが、水よりも蒸気圧が高い溶媒を添加して用いることもできる。
【００８３】
次に、作製したセルロース繊維の水懸濁液に、前記水溶性開孔剤、必要に応じて前記ポリマーなどを添加した混合懸濁液を、分散機（例えば、高圧ホモジナイザー）を使用して、所定回数、処理した後、十分に攪拌を行なうことにより、微細化されたセルロース繊維（微細セルロース繊維）を含有する成膜液を調製する。
【００８４】
なお、前記微細セルロース繊維の水懸濁液に、前記ポリマーなどを添加する場合、該ポリマーなどと前記水溶性開孔剤とを添加する順序は、いずれを先に添加してもよく、同時に添加してもよい。
【００８５】
前記分散機としては、例えば、スクリュー型ミキサー、パドル型ミキサー、ディスパー型ミキサー、タービン型ミキサーなどが挙げられるが、本発明はかかる例示のみに限定されるものではない。また、高速回転下でのホモミキサー、高圧ホモジナイザー、超音波分散処理、ビーター、ディスク型レファイナー、コニカル型レファイナー、ダブルディスク型レファイナー、グラインダーなどの強力な叩解能力のある装置を用いることで、より微細セルロース繊維を含有する成膜液を得ることができる。
【００８６】
（成膜液の塗工工程）
次に、前記で調製した成膜液を基材上に塗工する。基材を形成する材料としては、特に限定されないが、ポリエステル系（ポリエチレンテレフタレート、ポリエチレンナフタレート、ポリ乳酸など）、ポリオレフィン系（ポリエチレン、ポリプロピレンなど）、セルロース系（セルロース、トリアセチルセルロースなど）、ポリアミド系（ナイロンなど）、アクリル系（ポリアクリロニトリルなど）、ポリスチレン系、ポリイミド系、ポリカーボネート系、ポリ塩化ビニル系、ポリウレタン系、ポリビニルアルコール系、紙系、フッ素化合物系〔テフロン（登録商標）など〕、ガラス、金属、またはこれらの誘導体などが挙げられる。
【００８７】
なお、基材の形状は特に限定されず、フィルムやシートである場合は、厚さは１０μｍ以上、１０００μｍ以下であればよい。
【００８８】
前記成膜液を前記基材上に塗工する方法としては、例えば、コンマコーター、ロールコーター、リバースロールコーター、ダイレクトグラビアコーター、リバースグラビアコーター、オフセットグラビアコーター、ロールキスコーター、リバースキスコーター、マイクログラビアコーター、エアドクターコーター、ナイフコーター、バーコーター、ワイヤーバーコーター、ダイコーター、ディップコーター、ブレードコーター、ブラシコーター、カーテンコーター、ダイスロットコーター、キャストコーターなどのいずれかの方法、または２つ以上の塗布方法を組み合わせて塗布することができる。なお、塗布方法は、バッチ式であってもよく、連続式も使用することができる。
【００８９】
なお、前記基材に対する、前記成膜液および乾燥後の塗膜の密着性を考慮して、基材に対して、フッ素コーティング、コロナ処理、プラズマ処理、ＵＶ処理、アンカーコートなどの表面処理を予め行なってもよい。
【００９０】
（成膜液の乾燥工程）
次に、前記基材上に塗工された前記成膜液を乾燥させる。乾燥方法としては、例えば、温風乾燥、赤外線乾燥、オーブン乾燥、ホットプレート乾燥、真空乾燥などが挙げられる。
【００９１】
また、前記成膜液の乾燥工程は、水および水溶性開孔剤の残存量を十分に低減する観点から、５０℃以上で行なうことが好ましく、６０℃以上で行なうことがより好ましい。また、セルロースや他の添加剤の変性を抑制する観点から、１３０℃以下で行なうことが好ましく、１１０℃以下で行なうことがより好ましい。
【００９２】
なお、水および水溶性開孔剤を蒸発させて得られた塗膜（セルロース繊維不織布）は、有機溶媒などを用いて洗浄することが好ましい。これにより、水溶性開孔剤の除去量を多くできる。有機溶媒は特に限定されないが、例えば、トルエン、アセトン、メチルエチルケトン、酢酸エチル、ｎ−ヘキサン、プロパノールなどの比較的揮発速度の速い有機溶剤を単独でまたは２種以上を混合して、１回から数回に分けて使用することができる。
【００９３】
残留した水溶性開孔剤を洗浄する目的では、エタノール、メタノールなどの水と親和性の高い溶媒が好ましいが、空気中の水分を吸湿したりして、セルロース繊維不織布の物性やセパレータのシート形状に影響を与えるため、水分量が管理された状態で使用することが好ましい。ｎ−ヘキサン、トルエンなどの疎水性が高い溶媒は、水溶性開孔剤の洗浄効果は劣るが吸湿しにくいため好適に使用できる。
【００９４】
以上の理由から、次第に疎水性が高くなるように溶媒の種類を代えて洗浄を繰り返しながら溶媒置換していく手法が好ましい。例えば、アセトン、トルエン、ｎ−ヘキサンの順序で洗浄を行なうことができる。
【００９５】
（塗膜の剥離工程）
最後に、前記成膜液の乾燥工程により形成された塗膜を前記基材から剥離することにより、セルロース繊維不織布を得る。剥離後に、セルロース繊維不織布自体が崩壊しない程度の強度を有する場合は、基材からセルロース繊維不織布を剥離した後、再度、乾燥を行なってもよい。なお、セルロース繊維不織布を剥離するタイミングは特に限定されず、後述するフッ素樹脂溶液の乾燥工程後に基材から剥離してもよい。
【００９６】
＜フッ素樹脂材形成工程＞
次に、前記フッ素樹脂を含有するフッ素樹脂溶液を用いてフッ素樹脂材を形成するフッ素樹脂材形成工程について説明する。このフッ素樹脂材形成工程では、フッ素樹脂溶液を例えば基材上に塗工することによりフッ素樹脂材を形成してもよいが、生産性および厚さの調整などの加工性を向上させる観点から、前記セルロース繊維不織布の少なくとも一側面にフッ素樹脂溶液によりフッ素樹脂材としてのコーティング層を積層すること、および前記正極の一側面にフッ素樹脂溶液により同様のコーティング層を積層することが好ましく、セルロース繊維不織布の少なくとも一側面にフッ素樹脂溶液により同様のコーティング層を積層することがより好ましい。以下の説明では、セルロース繊維不織布の少なくとも一側面にフッ素樹脂溶液によりコーティング層を積層する方法を例にして説明する。
【００９７】
（フッ素樹脂溶液の調製工程）
まず、前記フッ素樹脂として、前記フッ化ビニリデン系共重合体を５０〜１００質量％含有するフッ素樹脂を用い、該フッ素樹脂を溶解可能な溶媒で希釈することにより、所定濃度のフッ素樹脂溶液を調製する。
【００９８】
前記フッ素樹脂を溶解可能な溶媒としては、例えば、アセトン、Ｎ−メチル−２−ピロリドン、酢酸エチル、メチルエチルケトン、Ｎ，Ｎ−ジメチルホルムアミド、またはこれらの混合液などが挙げられるが、本発明はかかる例示のみに限定されるものではない。これらの溶媒は、それぞれ単独で用いてもよく、２種類以上を併用してもよい。これらの溶媒のなかでは、セルロース繊維不織布の物性やセパレータのシート形状への影響を少なくする観点から、Ｎ，Ｎ−ジメチルホルムアミドが好ましい。
【００９９】
前記フッ素樹脂溶液における前記フッ素樹脂の濃度は、特に限定されず、乾燥後の塗膜の厚さを考慮して適宜調整すればよいが、例えば０．１〜１．５質量％である。
【０１００】
（フッ素樹脂溶液のコーティング工程）
次に、前記で調製したフッ素樹脂溶液を前記セルロース繊維不織布の少なくとも一側面にコーティングする。フッ素樹脂溶液をセルロース繊維不織布の少なくとも一側面にコーティングする方法は、前記成膜液の塗工工程と同様の方法を例示することができる。
【０１０１】
また、この際、後述するフッ素樹脂溶液の乾燥工程後における前記コーティング層（前記フッ素樹脂材）の厚さが０．１μｍ以上、１μｍ未満となるように調整する。
【０１０２】
（フッ素樹脂溶液の乾燥工程）
次に、前記セルロース繊維不織布の少なくとも一側面にコーティングされたフッ素樹脂溶液を乾燥させる。乾燥方法としては、前記成膜液の乾燥工程と同様の方法を例示することができる。この乾燥工程により、セルロース繊維不織布の少なくとも一側面に前記フッ素樹脂からなるコーティング層が積層される。
【０１０３】
（セルロース繊維不織布の剥離工程）
最後に、前記不織布形成工程において、前記セルロース繊維不織布を前記基材から剥離していない場合には、前記フッ素樹脂溶液の乾燥工程により前記コーティング層が積層されたセルロース繊維不織布を基材から剥離することにより、該コーティング層が積層されたセルロース繊維不織布からなるセパレータを得る。剥離後に、セパレータ自体が崩壊しない程度の強度を有する場合は、基材からセパレータを剥離した後、再度、乾燥を行なってもよい。
【０１０４】
以上のようにして得られる前記正極と、前記負極と、セルロース繊維不織布の一側面に前記コーティング層が積層されたセパレータとを用いて、例えば、以下のようにしてラミネートセル（非水電解質二次電池）を作製することができる。
【０１０５】
ポリプロピレン製のねじ込み式フタ付きのセル（内径約１８ｍｍ）内において、前記正極と前記負極とを前記セパレータで挟み込み積層する。その際、前記セパレータは、その一側面に積層された前記コーティング層が正極側の側面に向くように配置する。
【０１０６】
この積層体に、例えば、エチレンカーボネートとエチルメチルカーボネートを３：７の割合で混合したものを非水溶媒とし、これに電解質としてＬｉＰＦ６を１ｍｏｌ／Ｌの濃度で溶解した電解液を加えることにより、ラミネートセルを作製する。
【０１０７】
したがって、本実施形態に係る非水電解質二次電池は、セルロース繊維不織布の一側面に、特定のフッ素樹脂からなるコーティング層が積層されたセパレータを有するので、耐熱性に優れるのみならず、高電圧化に対して電気化学的に安定であり、耐電圧性にも優れる。
【０１０８】
また、前記コーティング層は、特定の厚さであるので、透気度の上昇を抑制して、電極間におけるリチウムイオンの移動の阻害を防止することができ、良好な電池性能（サイクル特性）を実現することができる。
【０１０９】
さらに、前記特定のフッ素樹脂の表面に極性基を有するので、該フッ素樹脂からなるコーティング層は前記セルロース繊維不織布に対する密着性に優れ、剥離を防止することができる。
【０１１０】
（実施形態２）
実施形態２に係る非水電解質二次電池では、前記フッ素樹脂材が、前記セルロース繊維不織布の前記正極側の側面に積層されたコーティング層ではなく、前記正極の前記セパレータ側の側面に積層されたコーティング層である。その他の構成は実施形態１と同様である。
【０１１１】
この実施形態２に係る非水電解質二次電池は、実施形態１と同様に、前記フッ素樹脂材が前記正極と前記セパレータとの間に配置されているので、実施形態１と同様の作用効果を奏することができる。
【０１１２】
（実施形態３）
実施形態３に係る非水電解質二次電池では、前記フッ素樹脂材が、前記セルロース繊維不織布または前記正極の一側面に積層されたコーティング層ではなく、正極および前記負極と前記セパレータとの間の少なくとも１つに配置される。その他の構成は実施形態１および２と同様である。
【０１１３】
前記フッ素樹脂材の具体的な例としては、例えば、フィルム状、シート状などが挙げられるが、本発明はかかる例示のみに限定されるものではない。
【０１１４】
この実施形態３に係る非水電解質二次電池は、実施形態１および２と同様に、前記フッ素樹脂材が前記正極と前記セパレータとの間に配置されることで、実施形態１および２と同様の作用効果を奏することができる。
【０１１５】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。
【０１１６】
また、非水電解質二次電池の形状は、ラミネートセルに限定されず、例えば、円柱形や角柱型などであってもよい。
【実施例】
【０１１７】
次に、本発明を実施例に基づいてさらに詳細に説明するが、本発明は、かかる実施例のみに限定されるものではない。
【０１１８】
（実施例１）
微細セルロース繊維、水溶性開孔剤として炭酸プロピレン〔東邦化学工業（株）製〕、およびバインダー成分としてポリビニルアルコール〔重合度３５００、和光純薬工業（株）製〕をそれぞれ最終濃度が０．５質量％、２質量％、０．００５質量％となるように混合した後、撹拌することにより、成膜液を調製した。
【０１１９】
なお、前記微細セルロース繊維は、酢酸菌由来であって、平均繊維径が３０ｎｍであり、繊維径が１ｕｍ以上のセルロース繊維の含有率が１％未満のものを用いた。
【０１２０】
前記で得られた成膜液をアプリケータにてギャップ１．２ｍｍでポリエステル基材上に塗工し、８５℃のオーブン中で水を乾燥した後、成膜した塗膜をポリエステル基材から剥離することにより、厚さ１５μｍのセルロース繊維不織布を得た。
【０１２１】
なお、セルロース繊維不織布の厚さは、マイクロメーター〔（株）テクロック製、商品名：ＰＧ−０２Ｊ〕を用いて測定した。
【０１２２】
次に、フッ素樹脂としてジカルボン酸変性フッ化ビニリデン／ヘキサフルオロプロピレン共重合体〔（株）クレハ製、商品名：ＫＦポリマー（登録商標）Ｗ＃９３００〕を濃度が０．５質量％となるようにＮ，Ｎ−ジメチルホルムアミドに溶解することにより、極性基としてカルボキシル基を有するフッ化ビニリデン系共重合体溶液（前記フッ化ビニリデン系共重合体を１００質量％含有するフッ素樹脂溶液）を調製した。
【０１２３】
前記セルロース繊維不織布の一側面に、前記で得られたカルボキシル基を有するフッ化ビニリデン系共重合体溶液をワイヤーバー（巻線５番）でコーティングした。
【０１２４】
その後、８５℃のオーブン中で乾燥し、トルエンで洗浄後、８５℃のホットプレート上で乾燥することにより、セルロース繊維不織布の一側面に、極性基としてカルボキシル基を有する、前記フッ化ビニリデン系共重合体からなるコーティング層が積層されたセパレータを得た。
【０１２５】
前記で得られたセパレータを用いてラミネートセル（非水電解質二次電池）を作製した。具体的には、セパレータの前記コーティング層が正極側の側面に向くように、正極、セパレータ、負極の順に重ね、得られた積層体に電解液を加えることにより、ラミネートセルを作製した。なお、正極はニッケルコバルトアルミニウム酸リチウム（ＬｉＮｏ０．８５Ｃｏ０．１４Ａｌ０．０１Ｏ２）、負極は人造黒鉛、電解液は１ｍｏｌ／ＬのＬｉＰＦ６を溶解させたエチレンカーボネート／ジエチルカーボネート（３：７）を用いた。
【０１２６】
＜コーティング層の厚さ＞
前記で得られたセパレータの厚さをマイクロメーター〔（株）テクロック製、商品名：ＰＧ−０２Ｊ〕で測定し、式：
〔セパレータの厚さ（μｍ）〕−〔前記セルロース繊維不織布の厚さ（μｍ）〕
に基づいて、コーティング層の厚さ（μｍ）を求めた。その結果を表１に示す。
【０１２７】
＜透気度＞
前記で得られたセパレータを切り取ることにより、幅が８０ｍｍで長さが８０ｍｍの試験片を得た。そして、ＪＩＳＰ８１１７に規定されるガーレー式透気度計〔ガーレー式デンソメーター、（株）東洋精機製作所製〕を用い、外形２８．６ｍｍの円孔に密着固定された該試験片について、１００ｍｌの空気が透過する時間を測定することにより、透気度（秒／１００ｍｌ）を求めた。その結果を表１に示す。
【０１２８】
＜耐熱温度＞
前記で得られたセパレータを切り取ることにより、幅が３ｍｍで長さが３０ｍｍ（測定部２０ｍｍ、ＴＤ方向が長軸）の試験片を得た。得られた試験片を１０℃／ｍｉｎ．で３５０℃まで昇温し、厚さあたり２ｍＮ／μｍの力がかかるように熱機械分析装置〔セイコーインスツル（株）製、品名：ＥＸＳＴＡＲ６０００〕を用いて測定して、５％以上変位が生じた点を耐熱温度（℃）とした。その結果を表１に示す。
【０１２９】
＜サイクル特性＞
器内温度を２５℃に設定した恒温器の中に前記で得られたラミネートセルを設置し、１０時間率で充放電（４．３５−２．７５Ｖ）を行なって化成した。その後、２時間率で定電流定電圧充電と５時間率で定電流放電を１サイクル行ない、得られた値の初期容量を確認した。その後に１時間率で、充放電（４．３５−２．８Ｖ）を３００回行なった。１時間率の１００サイクル毎に、２時間率で定電流定電圧充電と５時間率で定電流放電を１サイクル行ない、得られた値の初期容量に対する割合を容量維持率（％）とした。その結果を表１に示す。
【０１３０】
なお、容量維持率（％）が、対比するその数値よりも２％以上高い場合には、サイクル特性に優れるといえる。
【０１３１】
＜密着性＞
前記セルロース繊維不織布の一側面に前記フッ素樹脂溶液をコーティングした後の乾燥時または乾燥後において、セルロース繊維不織布とコーティング層との境界端部を目視にて観察し、以下の評価基準に基づいて、コーティング層のセルロース繊維不織布に対する密着性を評価した。
【０１３２】
（評価基準）
○：コーティング層の剥離が発生している。
×：コーティング層の剥離が発生していない。
【０１３３】
（実施例２）
実施例１で用いたフッ化ビニリデン系共重合体溶液の濃度を１．０質量％に変更したこと以外は実施例１と同様にして得られたセパレータを用いてラミネートセルを作製した。その後、実施例１と同様にして物性を調べた。その結果を表１に示す。
【０１３４】
（実施例３）
フッ素樹脂をモノカルボン酸変性フッ化ビニリデン／ヘキサフルオロプロピレン共重合体〔（株）クレハ製、商品名：ＫＦポリマー（登録商標）Ｗ＃９７００〕に変更したこと以外は実施例１と同様にして得られたセパレータを用いてラミネートセルを作製した。その後、実施例１と同様にして物性を調べた。その結果を表１に示す。
【０１３５】
（比較例１）
実施例１で得られたセルロース繊維不織布（コーティング層なし）をセパレータとして用いてラミネートセルを作製した。その後、実施例１と同様にして物性を調べた。その結果を表１に示す。
【０１３６】
（比較例２）
フッ素樹脂をフッ化ビニリデンの単独重合体（ポリフッ化ビニリデン、極性基なし）〔（株）クレハ製、商品名：ＫＦポリマー（登録商標）Ｗ＃７３００〕に変更したこと以外は実施例１と同様にしてフッ素樹脂からなるコーティング層が積層されたセパレータを作製しようとしたが、該コーティング層の剥離が発生した。そのため、ラミネートセルを作製することができなかった。
【０１３７】
（比較例３）
実施例１で用いたフッ化ビニリデン系共重合体溶液の濃度を２．０質量％に変更したこと以外は実施例１と同様にして得られたセパレータを用いてラミネートセルを作製した。その後、実施例１と同様にして物性を調べた。その結果を表１に示す。
【０１３８】
（比較例４）
実施例１で得られた成膜液に、微細セルロース繊維の固形分対比が２０質量％となるように水分散ポリフッ化ビニリデン系粒子としてフッ化ビニリデン／ヘキサフルオロプロペン共重合体〔（株）クレハ製、水分散粒子型  ＶＤＦ−ＨＦＰ〕を添加し、撹拌することにより、フッ素樹脂粒子含有成膜液を調製した。
【０１３９】
前記で得られたフッ素樹脂粒子含有成膜液を用いて、実施例１と同様にしてフッ素樹脂粒子含有セルロース繊維不織布（コーティング層なし）を得た。
【０１４０】
前記で得られたフッ素樹脂粒子含有セルロース繊維不織布（コーティング層なし）をセパレータとして用いてラミネートセルを作製した。その後、実施例１と同様にして物性を調べた。その結果を表１に示す。
【０１４１】
（比較例５）
厚さが１４μｍのポリエチレン多孔質フィルム上にアルミナ粒子が４μｍの厚さでコーティングされた積層膜をセパレータとして用いてラミネートセルを作製した。その後、実施例１と同様にして物性を調べた。その結果を表１に示す。
【０１４２】
【表１】
2019117761.tif 000002
【０１４３】
表１に示された結果から、実施例１から３の非水電解質二次電池は、比較例１から５の非水電解質二次電池と対比して、いずれも耐熱性および耐電圧性の両方に優れるとともに、密着性に優れることが分かる。
【０１４４】
すなわち、実施例１から３においては、セパレータを構成する原料としてセルロース繊維不織布が使用され、該セルロース繊維不織布の一側面にフッ素樹脂として前記フッ化ビニリデン系共重合体溶液からなるコーティング層が積層されたセパレータを有するので、耐熱性に優れるのみならず、高電圧化に対して電気化学的に安定であり、耐電圧性にも優れる。
【０１４５】
また、前記コーティング層は、その厚さが０．１μｍ以上、１μｍ未満であるので、透気度の上昇を抑制して、電極間におけるリチウムイオンの移動の阻害を防止することができ、良好な電池性能（サイクル特性）を実現することができる。
【０１４６】
さらに、前記フッ化ビニリデン系共重合体の表面に極性基としてカルボキシル基を有するので、該共重合体からなるコーティング層は前記セルロース繊維不織布に対する密着性に優れ、剥離を防止することができる。
【０１４７】
これに対して、比較例１では、セルロース繊維不織布の一側面にコーティング層が積層されていないため、耐電圧性に劣り、電気化学的安定性にも劣るものと考えられ、このことで良好な電池性能を実現することができないことが分かる。
【０１４８】
比較例２では、フッ素樹脂が極性基を有していないので、該フッ素樹脂からなるコーティング層がセルロース繊維不織布から剥離する、すなわち密着性に劣ることが分かる。
【０１４９】
比較例３では、コーティング層の厚さが本発明の範囲外であるため、透気度が上昇しており、電極間におけるリチウムイオンの移動が阻害されるものと考えられ、このことで良好な電池性能を実現することができないことが分かる。
【０１５０】
比較例４では、フッ素樹脂が、前記セルロース繊維不織布の一側面にフッ素樹脂溶液により積層されたコーティング層ではなく、樹脂粒子としてセルロース繊維不織布内に点在しているので、耐電圧性に劣り、電気化学的安定性にも劣るものと考えられ、このことで良好な電池性能を実現することができないことが分かる。
【０１５１】
比較例５では、セパレータを構成する原料としてセルロース繊維不織布ではなく、ポリエチレン多孔質フィルムが使用されているので、耐熱性に劣ることが分かる。
【産業上の利用可能性】
【０１５２】
本発明の非水電解質二次電池は、耐熱性に優れるのみならず、耐電圧性にも優れ、高電圧化（≧４．２Ｖ）が可能となるので、極めて有用である。